(57)【要約】【課題】タバコ臭に大きな消臭効果がある優れたタバコ臭消臭フィルターを提供することを目的とする。【解決手段】活性炭混抄紙に環状飽和アミンと、ポリカルボン酸を担持させたことに特徴のあるタバコ臭消臭フィルター。そして、前記環状飽和アミンは、モルホリン、ピペリジン、ピペラジンから選ばれる１種または複数の環状飽和アミンが好ましく、さらに、前記ポリカルボン酸は、ポリアクリル酸、ポリマレイン酸、アクリル酸−マレイン酸共重合体が好ましい。【選択図】なし【特許請求の範囲】
【請求項１】
活性炭混抄紙に環状飽和アミンと、ポリカルボン酸を担持させたことに特徴のあるタバコ臭消臭フィルター。
【請求項２】
前記環状飽和アミンは、モルホリン、ピペリジン、ピペラジンから選ばれる１種または複数の環状飽和アミンであることに特徴のある請求項１に記載のタバコ臭消臭フィルター。
【請求項３】
前記ポリカルボン酸は、ポリアクリル酸、ポリマレイン酸、アクリル酸−マレイン酸共重合体から選ばれる１種または複数のポリカルボン酸であることに特徴のある請求項１または２に記載のタバコ臭消臭フィルター。
【請求項４】
前記環状飽和アミンを活性炭混抄紙１ｇ当たり０．５〜１０ｍｇ担持させたことに特徴のある請求項１〜３のいずれか１項に記載のタバコ臭消臭フィルター。
【請求項５】
前記ポリカルボン酸を活性炭混抄紙１ｇ当たり０．７〜１５ｍｇ担持させたことに特徴のある請求項１〜４のいずれか１項に記載のタバコ臭消臭フィルター。
【発明の詳細な説明】
【技術分野】
【０００１】
本発明は、家庭用または業務用のエアコン、空気清浄機、タバコ分煙機等のフィルターや、あるいは車などにおける車室内のいやな臭いを取り除くフィルター等として使用し、特にタバコ臭(アンモニア、アセトアルデヒド、酢酸等)を効率的に吸着浄化するフィルターに関する技術である。
【背景技術】
【０００２】
消臭フィルターは、様々な用途に利用されており、その消臭方法として活性炭やゼオライト等の物理吸着材を利用した物理吸着タイプと、化学吸着タイプと、オゾンや光触媒、金属フタロシアニン錯体等により悪臭物質を分解除去する触媒タイプ、あるいはこの吸着タイプと触媒タイプを併用した併用タイプがある。このうち例えば、活性炭の優れた吸着作用を利用した技術がよく知られているが、これらは悪臭成分を吸着し、周辺の臭気濃度を短期的に低下さす働きには優れているが、悪臭成分の量が減少するわけではなく、有効期間に限りのある消臭方法であるといわれている。また、悪臭物質を分解除去する触媒タイプあるいは併用タイプの場合、様々な悪臭に対して効果的に消臭する有用な方法であるが、代表臭であるタバコ臭のように酸性ガス、塩基性ガス、アルデヒド系ガスが含まれる混合臭に関してはさらなる消臭性能の向上が求められている。
【０００３】
最近では、吸着性能を向上させるために、化学吸着剤を添加させて対象ガスを除去する方法が多用されている。混合臭を効果的に除去するために化学吸着剤を用いる方法として、異なる２種類の化学吸着剤をそれぞれ個別の吸着材に担持したフィルター、あるいはハニカム構造体のフィルターを構成するライナー紙とコルゲート紙、または２種類の片段シートを交互に積層したフィルターが挙げられる。しかしこの場合においても、フィルターを製造する際の作業工程が複雑であること、さらに積層する際に使用する接着剤成分によって、担持せしめた化学吸着剤が被覆されてしまう部分が発生することで性能の低下になることが問題であった。
【０００４】
出願人は特許文献１を出願しており、高いｐＨ環境にした第１消臭フィルターと、低いｐＨ環境にした第２消臭フィルターとを備え、前記第１消臭フィルターは、活性炭混抄紙に金属フタロシアニン錯体とヒドラジン誘導体を担持させたものからなる消臭フィルターで、前記第２消臭フィルターは、活性炭混抄紙に金属フタロシアニン錯体を担持させたものからなる消臭フィルターであって、塩基性臭と酸性臭を同時に効率よく吸着分解し、なかでもタバコ臭に大きな消臭性能を有するものを開示している。
【先行技術文献】
【特許文献】
【０００５】
【特許文献１】特開２００７−２２９０９２号公報
【０００６】
上記技術は、吸着体と触媒を組み合わせたもので、吸着体に吸着された悪臭を、触媒により分解し脱臭する方法で、効率的に消臭する方法として有用な方法であるが、１枚の吸着材からなり１枚の吸着材に数種類の化学吸着剤を担持させることで、あらゆる悪臭ガス特にタバコ臭に大きな消臭性能がある優れたタバコ消臭フィルターが求められていた。
【発明の開示】
【発明が解決しようとする課題】
【０００７】
本発明は、かかる技術的背景に鑑みてなされたものであって、１枚の吸着材に数種類の化学吸着剤を担持させることで、あらゆる悪臭ガス特にタバコ臭に大きな消臭性能がある優れたタバコ消臭フィルターを提供することを目的とする。
【課題を解決するための手段】
【０００８】
前記目的を達成するために、本発明は以下の手段を提供する。
【０００９】
［１］活性炭混抄紙に環状飽和アミンと、ポリカルボン酸を担持させたことに特徴のあるタバコ臭消臭フィルター。
【００１０】
［２］前記環状飽和アミンは、モルホリン、ピペリジン、ピペラジンから選ばれる１種または複数の環状飽和アミンであることに特徴のある前項１に記載のタバコ臭消臭フィルター。
【００１１】
［３］前記ポリカルボン酸は、ポリアクリル酸、ポリマレイン酸、アクリル酸−マレイン酸共重合体から選ばれる１種または複数のポリカルボン酸であることに特徴のある前項１または２に記載のタバコ臭消臭フィルター。
【００１２】
［４］前記環状飽和アミンを活性炭混抄紙１ｇ当たり０．５〜１０ｍｇ担持させたことに特徴のある前項１〜３のいずれか１項に記載のタバコ臭消臭フィルター。
【００１３】
［５］前記ポリカルボン酸を活性炭混抄紙１ｇ当たり０．７〜１５ｍｇ担持させたことに特徴のある前項１〜４のいずれか１項に記載のタバコ臭消臭フィルター。
【発明の効果】
【００１４】
［１］の発明によれば、活性炭混抄紙に環状飽和アミンと、ポリカルボン酸を担持しているので、酢酸のような酸性ガス、アセトアルデヒドのようなアルデヒド系ガス及びアンモニアのような塩基性ガスを吸着することでタバコ臭に対して大きな消臭効果を発揮する。
【００１５】
［２］の発明によれば、前記環状飽和アミンは、モルホリン、ピペリジン、ピペラジンから選ばれる１種または複数の環状飽和アミンであるので、アセトアルデヒドのようなアルデヒド系ガス及びアンモニアのような塩基性ガス十分な消臭効果が得られる。
【００１６】
［３］の発明によれば、前記ポリカルボン酸は、ポリアクリル酸、ポリマレイン酸、アクリル酸−マレイン酸共重合体から選ばれる１種または複数のポリカルボン酸であるので、アンモニアのような塩基性ガスを吸着することでタバコ臭に対して十分な消臭効果が得られる。
【００１７】
［４］の発明によれば、前記環状飽和アミンを活性炭混抄紙１ｇ当たり０．５〜１０ｍｇ担持させているので、アセトアルデヒドのようなアルデヒド系ガス及びアンモニアのような塩基性ガスの単位時間当たりの分解能力を高めることができる。
【００１８】
［５］の発明によれば、前記ポリカルボン酸を活性炭混抄紙１ｇ当たり０．７〜１５ｍｇ担持させているので、アンモニアのような塩基性ガスの単位時間当たりの分解能力を高めることができる。
【発明を実施するための最良の形態】
【００１９】
本発明の消臭フィルターについて、さらに詳しく説明する。本発明の消臭フィルターを構成する活性炭混抄紙は通常の湿式抄紙法により製造できる。例えば活性炭と天然パルプを水に添加し、水スラリーを作成する。そのスラリーを攪拌しながら所定の固形分濃度に調整し、得られた凝集体水分散液を抄紙機を使い湿式抄紙法によりシート化し、乾燥処理を行ない活性炭混抄紙を得る。この活性炭混抄紙にヒートプレス機を用いてプレス加工を施す。この活性炭混抄紙をコルゲート加工機を用いハニカム形状に加工しフィルターの形状にする。フィルターの開口率を、ヒートプレス機を用いたプレス加工による紙厚、およびコルゲート加工機によるコルゲートの山高さと、コルゲート間隔（ピッチ）から６５〜８０％の範囲にするのが好ましい。
【００２０】
この活性炭混抄紙によるハニカムフィルターは活性炭の強い吸着力によって悪臭ガスの吸着体の役割をなすものである。本発明に使用する活性炭としては、椰子殻活性炭、石油ピッチ系球状活性炭、活性炭素繊維、木質系活性炭等の活性炭系炭素多孔質体が、吸着比表面積が非常に高いことから好ましく用いられる。中でも、椰子殻活性炭が好ましい。また、この活性炭混抄紙に使用する繊維は天然パルプ、ポリオレフィン及びアクリル繊維などのフィブリル化繊維を用いればよい。
【００２１】
活性炭混抄紙における活性炭の担持量は、０．２〜０．７ｇ／ｃｍ３担持させるのが好ましい。０．２ｇ／ｃｍ３を下回る活性炭の担持量では、十分な吸着量とならない。また、０．７ｇ／ｃｍ３を上回って活性炭を担持させても、十分に大きな吸着量とはならず、活性炭混抄紙の強度も得られず好ましくない。
【００２２】
本発明の消臭フィルターに使われる環状飽和アミンは、特に限定されるものではないが、例えば、モルホリン、ピペリジン、ピペラジン等が挙げられる。
【００２３】
前記環状飽和アミンを活性炭混抄紙に担持する量としては、活性炭混抄紙１ｇ当たり０．５〜１０ｍｇ担持させることが好ましい。０．５ｍｇを下回ると、悪臭ガスの吸着能力が劣るものとなり、１０ｍｇを上回ると、活性炭の孔を塞ぎ、物理吸着性能を低下させてしまうおそれがある。より好ましくは、１〜４ｍｇである。
【００２４】
本発明の消臭フィルターに使われるポリカルボン酸は、特に限定されるものではないが、例えば、ポリアクリル酸、ポリマレイン酸、アクリル酸−マレイン酸共重合体等が挙げられる。
【００２５】
前記ポリカルボン酸活性炭混抄紙に担持する量としては、活性炭混抄紙１ｇ当たり０．７〜１５ｍｇ担持させることが好ましい。０．７ｍｇを下回ると、悪臭ガスの吸着能力が劣るものとなり、１５ｍｇを上回るものとしても、活性炭の孔を塞ぎ、物理吸着性能を低下させてしまうおそれがある。より好ましくは、１〜４ｍｇである。
【００２６】
次ぎに実施例により、本発明を具体的に説明する。
【００２７】
（タバコ臭消臭初期性能試験）
ＪＥＭ１４６７（１９９５）に準拠し測定した。タバコ臭消臭フィルター（１１８ｍｍ×１１８ｍｍ  厚さ７ｍｍ、セル密度１００セル／ｉｎｃｈ２）を装填した空気清浄機（シャープ社製ＫＴＢＸ）を、１ｍ３のアクリボックス内に設置するとともに、前記アクリボックス内でタバコ（マイルドセブン相当を５本）を燃焼させた。前記タバコの燃焼後、２〜５分後から初期濃度の測定を行った。その後、空気清浄機を３０分間運転させ停止する。運転停止後にアンモニアガスの濃度、アセトアルデヒドガスの濃度、酢酸ガスの濃度を測定し、各ガスの除去率（％）は、上記初期濃度と、３０分後の各ガス濃度とから次の式を用いて算出した。ここで、Ｃ１は初期ガスの濃度（ｐｐｍ）、Ｃは３０分後の残存ガス濃度（ｐｐｍ）である。除去率５０％以上であるものを「○」、除去率が４０％以上５０％未満であるものを「△」、除去率が４０％未満であるものを「×」とし、「○」を合格とした。
除去率  η＝（１−Ｃ／Ｃ１）×１００
また、初期の除去率（以下、「総合除去率」という）を次の式を用いて算出した。ここで、η１はアンモニアガスの除去率、η２はアセトアルデヒドの除去率、η３は酢酸の除去率である。総合除去率５０％以上であるものを「○」、総合除去率が４０％以上５０％未満であるものを「△」、総合除去率が４０％未満であるものを「×」とし、「○」を合格とした。
総合除去率  ηｔ＝（η１  ＋  ２×η２  ＋  η３）／４
【実施例】
【００２８】
＜実施例１＞
椰子殻活性炭７０重量部と天然パルプ３０重量部を水１００重量部に添加し、水スラリーを作成する。得られた凝集体水分散液を抄紙機を使い湿式抄紙法によりシート化し、乾燥処理を行ない活性炭混抄紙を得た。  続いて、この活性炭混抄紙にヒートプレス機を用いてプレス加工を施した。紙厚は０．１７ｍｍ、坪量は１３０ｇ／ｍ２であった。次に、この活性炭混抄紙をコルゲート加工機を用いハニカム形状に加工しフィルターの形状にした。  コルゲートの山高さは２．８ｍｍ、コルゲート間隔（ピッチ）は４．３ｍｍであった。次に、３．７５重量％のモルホリンと、４．０重量％のポリアクリル酸と、９２．２５重量％の水を加えた後、攪拌機により攪拌を行い、均一に分散液させて処理液を得た。前記処理液に前記ハニカム形状に加工しフィルターを含浸させたのち、乾燥してタバコ臭消臭フィルターを得た。この時モルホリンの活性炭混抄紙１ｇ当たりへの担持量は１．９ｍｇ、ポリアクリル酸の活性炭混抄紙への担持量は２．０ｍｇであった。上記のタバコ臭消臭初期性能の測定をおこない、３０分経過後の、アンモニアガスの濃度、アセトアルデヒドガスの濃度、酢酸ガスの濃度をそれぞれ測定し、各ガスの除去率を求めた（表１）。
【００２９】
＜実施例２＞
次に、実施例１において、８．０重量％のモルホリンと、８．０重量％のポリアクリル酸と、８４．０重量％の水を加えた後、攪拌機により攪拌を行い、均一に分散液させた処理液を用いた以外は実施例１と同様にして、タバコ臭消臭フィルターを得た。モルホリンの活性炭混抄紙１ｇ当たりへの担持量は４．０ｍｇ、ポリアクリル酸の活性炭混抄紙への担持量は４．０ｍｇであった。
【００３０】
＜実施例３＞
次に、実施例１において、２．０重量％のモルホリンと、２．０重量％のポリアクリル酸と、９６．０重量％の水を加えた後、攪拌機により攪拌を行い、均一に分散液させた処理液を用いた以外は実施例１と同様にして、タバコ臭消臭フィルターを得た。モリホリンの活性炭混抄紙１ｇ当たりへの担持量は１．０ｍｇ、ポリアクリル酸の活性炭混抄紙への担持量は１．０ｍｇであった。
【００３１】
＜実施例４＞
次に、実施例１において、３．７５重量％のモルホリンと、３０．０重量％のポリアクリル酸と、６６．２５重量％の水を加えた後、攪拌機により攪拌を行い、均一に分散液させた処理液を用いた以外は実施例１と同様にして、タバコ臭消臭フィルターを得た。モルホリンの活性炭混抄紙１ｇ当たりへの担持量は１．９ｍｇ、ポリアクリル酸の活性炭混抄紙への担持量は１５．０ｍｇであった。
【００３２】
＜実施例５＞
次に、実施例１において、３．７５重量％のピペリジンと、４．０重量％のポリアクリル酸と、９２．２５重量％の水を加えた後、攪拌機により攪拌を行い、均一に分散液させた処理液を用いた以外は実施例１と同様にして、タバコ臭消臭フィルターを得た。ピペリジンの活性炭混抄紙１ｇ当たりへの担持量は３．０ｍｇ、ポリアクリル酸の活性炭混抄紙への担持量は２．０ｍｇであった。
【００３３】
＜実施例６＞
次に、実施例１において、３．７５重量％のピペラジンと、４．０重量％のポリアクリル酸と、９２．２５重量％の水を加えた後、攪拌機により攪拌を行い、均一に分散液させた処理液を用いた以外は実施例１と同様にして、タバコ臭消臭フィルターを得た。ピペラジンの活性炭混抄紙１ｇ当たりへの担持量は２．５ｍｇ、ポリアクリル酸の活性炭混抄紙への担持量は２．０ｍｇであった。
【００３４】
＜実施例７＞
次に、実施例１において、３．７５重量％のモルホリンと、４．０重量％のポリマレイン酸と、９２．２５重量％の水を加えた後、攪拌機により攪拌を行い、均一に分散液させた処理液を用いた以外は実施例１と同様にして、タバコ臭消臭フィルターを得た。モルホリンの活性炭混抄紙１ｇ当たりへの担持量は１．９ｍｇ、ポリマレイン酸の活性炭混抄紙への担持量は１．８ｍｇであった。
【００３５】
＜実施例８＞
次に、実施例１において、３．７５重量％のモルホリンと、４．０重量％のアクリル酸−マレイン酸共重合体と、９２．２５重量％の水を加えた後、攪拌機により攪拌を行い、均一に分散液させた処理液を用いた以外は実施例１と同様にして、タバコ臭消臭フィルターを得た。モルホリンの活性炭混抄紙１ｇ当たりへの担持量は１．９ｍｇ、アクリル酸−マレイン酸共重合体の活性炭混抄紙への担持量は２．６ｍｇであった。
【００３６】
＜比較例１＞
次に、実施例１において、モルホリンと、ポリアクリル酸の両方とも坦持させないでフィルターとした以外は実施例１と同様にして、消臭フィルターを得た。
【００３７】
＜比較例２＞
次に、実施例１において、モルホリンを坦持させないでフィルターとした以外は実施例１と同様にして、消臭フィルターを得た。
【００３８】
＜比較例３＞
実施例１において、ポリアクリル酸を坦持させないでフィルターとした以外は実施例１と同様にして、消臭フィルターを得た。
【００３９】
＜比較例４＞
実施例１において、活性炭混抄紙へ活性炭を坦持しなかった以外は実施例１と同様にして、消臭フィルターを得た。
【００４０】
【表１】
2014113214.tif 000002
【００４１】
【表２】
2014113214.tif 000003
【００４２】
表２から明らかなように、本発明のタバコ臭消臭フィルターは、タバコ臭(アンモニア、アセトアルデヒド、酢酸等)等の悪臭に優れた消臭効果を発揮する優れたフィルターである。
【産業上の利用可能性】
【００４３】
本発明の技術は、家庭用または業務用のエアコン、空気清浄機、タバコ分煙機等のフィルターや、あるいは車などにおける車室内のいやな臭いを取り除くフィルター等として使用し、特にタバコ臭(アンモニア、アセトアルデヒド、酢酸等)を効率的に吸着浄化するフィルターとして広く利用される。